(57)【要約】【課題】手切れ性、直線カット性に優れ、平滑なテープ表面を有し、層間剥離がなく、曲面、粗面、及び凹凸面への追従性、並びに耐水性に優れ、さらに施工後に剥がす際にテープ破断も少ない、養生用テープ等の粘着テープの提供。【解決手段】幅方向に線状又は破線状にエンボス加工が施された熱可塑性長繊維スパンボンド不織布に、横一軸延伸熱可塑性樹脂フィルムが、該不織布の幅方向と該フィルムの横方向を合わせて、接合されたテープ基材からなる粘着テープ。【選択図】図１
2019218420.tif 000002
【特許請求の範囲】
【請求項１】
幅方向に線状又は破線状にエンボス加工が施された熱可塑性長繊維スパンボンド不織布に、横一軸延伸熱可塑性樹脂フィルムが、該不織布の幅方向と該フィルムの横方向を合わせて、接合されたテープ基材からなる粘着テープ。
【請求項２】
前記熱可塑性長繊維スパンボンド不織布の目付けが１５〜６０ｇ／ｍ２であり、前記横一軸延伸熱可塑性樹脂フィルムが横一軸延伸ポリエチレン系フィルムであり、かつ、前記不織布に、ガラス転移温度２５℃以下の合成樹脂が、乾燥後の合成樹脂量として該不織布の目付けに対して５〜１５０ｗｔ％で含浸されている、請求項１に記載の粘着テープ。
【請求項３】
前記テープ基材の不織布面に粘着剤を、そしてフィルム面に剥離剤が塗布されている、請求項１又は２に記載の粘着テープ。
【請求項４】
前記横一軸延伸熱可塑性樹脂フィルムが、高密度ポリエチレン単体又は高密度ポリエチレンと低密度ポリエチレンとの混合物の横一軸延伸フィルムである、請求項１〜３のいずれか１項に記載の粘着テープ。
【発明の詳細な説明】
【技術分野】
【０００１】
本発明は、粘着テープに関する。より詳しくは、本発明は、手切れ性、直線カットに優れ、平滑なテープ表面を有し、層間剥離がなく、曲面、粗面、及び凹凸面への追従性、並びに耐水性に優れ、さらに施工後に剥がす際にテープ破断が少なく、養生用テープ等の粘着テープに関するものである。
【背景技術】
【０００２】
粘着テープの基材としては、和紙やクレープ紙などの紙基材、主としてレーヨンスフや綿からなる紡績糸による織物基材、熱可塑性樹脂からなる不織布とポリオレフィン系樹脂からなるフィルムなどが知られている。これら基材を使用した粘着テープは、車両・建築用の塗装マスキングテープ、養生用テープや段ボール梱包、医療、電気絶縁用などに好ましく使用されている。
最近では、曲面、粗面、及び凹凸面への追従性、並びに耐水性に優れ、施工後に剥がす際にテープ破断が少なく、かつ、手切れ性の良好な、マスキングテープ、養生用テープ等の粘着テープの基材に、エンボス加工による手切れ性を付与したスパンボンド熱可塑性長繊維不織布を用いた粘着テープが提案されている（以下の特許文献１参照）。
しかしながら、特許文献１に記載された粘着テープは、曲面、粗面、及び凹凸面への追従性、施工後に剥がす際にテープ破断が少なく、手切れ性はあるものの、カットした時、テープの幅方向に直線的なカットされずに斜めに切れ、また、テープ表面の不織布の平滑性が悪く重ね貼り性が劣るなどの問題がある。
【０００３】
他方、以下の特許文献２には、手切れ性と直線カット性が良好な粘着テープとしては、ポリエチレン系フィルムを基材とした粘着テープが提案されている。
しかしながら、特許文献２に記載された粘着テープは、手切れ性と直線カット性には優れるものの、粘着テープが薄く、曲面、粗面、及び凹凸面への追従性が悪い、施工後に剥がす際にテープ破断が発生するなどの問題がある。
【０００４】
また、以下の特許文献３には、不織布とオレフィン系フィルムを接合し、不織布に粘着剤を含侵させてなる粘着テープが提案されている。
しかしながら、特許文献３に記載された粘着テープは、不織布が薄く、曲面、粗面、及び凹凸面への追従性が劣る、さらに不織布の手切れ性が劣り、手切れ性のバラツキも大きいなどの問題がある。
【先行技術文献】
【特許文献】
【０００５】
【特許文献１】特許第６１０４１７０号公報
【特許文献２】特開２００７−７０５６１号公報
【特許文献３】特開平１１−７１５５５号公報
【発明の概要】
【発明が解決しようとする課題】
【０００６】
以上の従来技術の現状に鑑み、本発明が解決しようとする課題は、手切れ性と直線カット性に優れ、平滑なテープ表面を有し、層間剥離がなく、曲面、粗面、及び凹凸面への追従性、並びに耐水性に優れ、さらに施工後に剥がす際にテープ破断も少ない、養生用テープ等の粘着テープを提供することである。
【課題を解決するための手段】
【０００７】
本願発明者等は、前記課題を解決すべく鋭意研究し実験を重ねた結果、幅方向に線状又は破線状にエンボス加工が施された熱可塑性不織布と横一軸延伸熱可塑性樹脂フィルムが、該不織布の幅方向と該フィルムの横方向を合わせて、接合されたテープ基材とすることにより、前記課題が解決することができることを予想外に見出し。本発明を完成するに至ったものである。
【０００８】
すなわち、本発明は以下のとおりのものである。
［１］幅方向に線状又は破線状にエンボス加工が施された熱可塑性長繊維スパンボンド不織布に、横一軸延伸熱可塑性樹脂フィルムが、該不織布の幅方向と該フィルムの横方向を合わせて、接合されたテープ基材からなる粘着テープ。
［２］前記熱可塑性長繊維スパンボンド不織布の目付けが１５〜６０ｇ／ｍ２であり、前記横一軸延伸熱可塑性樹脂フィルムが横一軸延伸ポリエチレン系フィルムであり、かつ、前記不織布に、ガラス転移温度２５℃以下の合成樹脂が、乾燥後の合成樹脂量として該不織布の目付けに対して５〜１５０ｗｔ％で含浸されている、前記［１］に記載の粘着テープ。
［３］前記テープ基材の不織布面に粘着剤を、そしてフィルム面に剥離剤が塗布されている、前記［１］又は［２］に記載の粘着テープ。
［４］前記横一軸延伸熱可塑性樹脂フィルムが、高密度ポリエチレン単体又は高密度ポリエチレンと低密度ポリエチレンとの混合物の横一軸延伸フィルムである、前記［１］〜［３］のいずれかに記載の粘着テープ。
【発明の効果】
【０００９】
本発明の粘着テープは、手切れ性と直線カット性に優れ、平滑なテープ表面を有することから重ね貼り性が良好で、層間剥離もなく、曲面、粗面、及び凹凸面への追従性、並びに耐水性に優れ、施工後に剥がす際にテープ破断が少ないため、マスキングテープ、特に、粗面に貼り付けて使用される、粗面塗装用マスキングテープ、養生用テープなどに好適に利用可能である。
【図面の簡単な説明】
【００１０】
【図１】手切れ性、直進カット性の測定方法を説明する、手切れ性評価前の図である。
【図２】手切れ性、直進カット性の測定方法を説明する、手切れ性評価後の図である。
【発明を実施するための形態】
【００１１】
以下、本発明の実施形態を詳細に説明する。
本実施形態の粘着テープは、幅方向に線状又は破線状にエンボス加工が施された熱可塑性長繊維スパンボンド不織布に、横一軸延伸熱可塑性樹脂フィルムが、該不織布の幅方向と該フィルムの横方向を合わせて、接合されたテープ基材からなることを特徴とする。前記熱可塑性長繊維スパンボンド不織布の目付けは１５〜６０ｇ／ｍ２であり、前記横一軸延伸熱可塑性樹脂フィルムは横一軸延伸ポリエチレン系フィルムであり、かつ、前記不織布に、ガラス転移温度２５℃以下の合成樹脂が、乾燥後の合成樹脂量として前記テープ基材の目付けに対して５〜１５０ｗｔ％で含浸されていることが好ましい。
【００１２】
本実施形態の粘着テープの第一の特徴は、テープ基材に幅方向のエンボス加工を施した熱可塑性長繊維スパンボンド不織布（以下、スパンボンド不織布、単に不織布ともいう。）と横一軸延伸熱可塑性樹脂フィルム（以下、単にフィルムともいう。）を、該不織布の幅方向と該フィルムの横方向を合わせて、接合したテープ基材を用いることで、曲面、粗面、及び凹凸面への追従性、手切れ性、直線カット性に優れたものとしていることである。
すなわち、熱可塑性長繊維スパンボンド不織布を基材に用いることで、柔軟性に富み、曲面、粗面、及び凹凸面への追従性に優れ、施工後に剥がす際にテープ破断が少なくなる。さらに、熱可塑性長繊維スパンボンド不織布は、流れ方向（縦方向、機械方向）に繊維フィラメントが配列されているため、縦方向には引き裂かれ易いが、繊維フィラメントを切断する横方向は引き裂かれ難く手切れ性が悪い。この為、本実施形態では、幅方向に線状又は破線状にエンボス加工を施し、不織布を構成する繊維フィラメントを加圧圧着、熱圧着によって部分的に樹脂化して脆くすることにより、横方向の手切れ性を付与したスパンボンド不織布をテープ基材とし、さらにテープの幅方向に引き裂いく時、幅方向に直線的にエンボス部分の切断が伝播されずにテープが縦方向に引き裂かれる現象を防ぐために、横引き裂きが容易な横一軸延伸熱可塑性樹脂フィルムで不織布を補強（接合）することより、エンボス部分の横引き裂きの伝播ができるようにして、優れた手切れ性、かつ、直線カット性を持たせている。
【００１３】
本実施形態の粘着テープの第二の特徴は、テープ基材が不織布とフィルムのハイブリット構造であること、不織布にガラス転移温度の低い柔軟性な合成樹脂を含侵したことにより、粗面追従性が得られ、再剥離性を高レベルに維持することができることである。
すなわち、本実施形態の粘着テープでは、テープ基材の不織布の柔軟性に加え、粘着剤層の厚みを大きくすることができ、凹凸な粗面に対しての追従性がよくなり、粘着力も高くでき、また、不織布にガラス転移温度の低い柔軟性な樹脂を合成含侵することで、不織布の空隙を樹脂量で目止める効果が得られるとともに、柔軟性を損なわないので粗面追従性も低下せず、さらに、背面側がフィルムの粘着テープ、例えば、塗装用のマスキングテープでは、塗装する際の重ね貼り性が良好であり、テープ同士の密着性が良いため、テープを剥がした後の塗料とテープの界面を綺麗に仕上げることができる。すなわち、塗装見切り性が良い。
【００１４】
［テープ基材］
本実施形態の粘着テープに用いられるテープ基材、幅方向に線状又は破線状にエンボス加工が施された熱可塑性長繊維スパンボンド不織布と横一軸延伸熱可塑性樹脂フィルムが、該不織布の幅方向と該フィルムの横方向を合わせて、接合されている。
【００１５】
［幅方向に線状又は破線状にエンボス加工が施されたスパンボンド不織布］
幅方向に線状又は破線状にエンボス加工が施されたスパンボンド不織布は、熱可塑性樹脂を用いてスパンボンド法により製造された長繊維不織布であり、スパンボンド法により製造される際の機械的強度を向上させる部分熱圧着部と、この部分的熱圧着部とは異なる手切れ性の付与するエンボス加工による部分熱圧着部とを有し、必要に応じてカレンダー加工が施され、テープ形状にした時に長さ方向に高い強度を有し、且つ、幅方向に切れ易く手切れ性に優れている。
【００１６】
スパンボンド不織布の構成繊維としては、特に制限はないが、ポリエチレンテレフタレート、ポリブチレンテレフタレート、ポリトリメチレンテレフタレート、ポリエチレンイソフタレート、共重合ポリエステル、ポリ乳酸、及び脂肪族ポリエステルからなる群から選ばれるポリエステル系繊維、高密度ポリエチレン、低密度ポリエチレン、ポリプロピレン、及びエチレン−プロピレン共重合体からなる群から選ばれるポリオレフィン系繊維、ナイロン６、ナイロン６６、ナイロン６１０、及びナイロン６１２からなる群から選ばれるポリアミド系繊維が挙げられる。また、芯鞘構造、サイドバイサイドなどの２成分からなる複合繊維、例えば、芯が高融点で、鞘が低融点の複合繊維、具体的には、芯がポリエチレンテレフタレート、ポリブチレンテレフタレート、共重合ポリエステル、ナイロン６、ナイロン６６などの高融点樹脂からなり、鞘が低密度ポリエチレン、高密度ポリエチレン、ポリプロピレン共重合ポリエチレン、共重合ポリプロピレン、共重合ポリエステル、脂肪族ポリエステルなどの低融点樹脂からなる繊維であってもよい。さらに、耐熱性の繊維として、例えば、ポリベンズアゾール繊維（ＰＢＯ）、ポリフエニレンサルフアイド繊維（ＰＰＳ）、ポリイミド繊維（ＰＩ）、ふっ素繊維、ポリエーテルエーテルケトン繊維（ＰＥＥＫ）などを用いることもできる。
【００１７】
スパンボンド不織布を構成する繊維は、繊維径が０．１〜３０μｍであることが好ましく、より好しくは０．１〜２５μｍ、さらに好ましくは１〜２０μｍ、特に好ましくは１．５〜２０μｍ、最も好ましくは２〜２０μｍである。長繊維不織布の繊維構成としては、同一の繊維径の繊維、又は、極細繊維と太い繊維などの異なる繊維径の繊維の混繊、又は、積層などから選択することができる。積層の場合は、繊維径が０．１〜７μｍの極細繊維（Ｍ）と繊維径が１０〜３０μｍの合成繊維（Ｓ）との積層であってＳＭ、ＳＭＳ、ＳＭＭＳ、ＳＳＭＭＳＳなどの２〜８層の多層とする繊維構成が選択できる。特に多層構成にすると、繊維同士の接合が強固にできること、繊維構成が均等化され繊維の分散性が向上すること、隠蔽性が向上することなどの特徴を付与することができる。
【００１８】
本実施形態のスパンボンド不織布の目付は、１５〜６０ｇ／ｍ２が好ましく、より好しくは２０〜６０ｇ／ｍ２、さらに好ましくは２０〜５０ｇ／ｍ２である。
本実施形態のスパンボンド不織布の厚みは３０〜５００μｍが好ましく、より好ましくは４０〜４００μｍ、さらに好ましくは４５〜３５０μｍである。
不織布を構成する繊維の繊維径が０．１μｍ未満、目付けが１５ｇ／ｍ２未満、厚みが３０μｍ未満であると、テープとしての強力が低下し、破断し易くなる。他方、繊維径が３０μｍ、目付けが６０ｇ／ｍ２、厚みが５００μｍを超えると、高い強力は得られるが、柔軟性が低下し、凹凸のある粗面への追従性が低下する。
【００１９】
マスキングテープ、養生テープなどに用いる場合は、取扱い性、含浸樹脂量の低減、手切れ性などの観点から、カレンダー加工して、厚みを薄くすることが好ましく、その場合の不織布の厚みは３０〜１５０μｍが好ましく、より好ましくは４５〜１３０μｍ、さらに好ましくは３０〜１２０μｍ、最も好ましくは３０〜１００μｍである。
【００２０】
スパンボンド不織布のテープの幅方向の線状又は破線状のエンボス加工は、テープ状にした時の手切れ性の付与を目的に行なわれる。
線状又は破線状のエンボスは、ロール回転軸に対して斜めの角度で施されることで、上下ロール間での断続的な接触から連続的な接触となり、接触音の発生を少なくでき、彫刻の摩耗が改善できる。斜め角度としては０．２度以上が好ましく、さらに好ましくは０．５〜５．０度、特に好ましくは０．７〜３度である。斜めエンボスにすると、凹部の窪み深さ率、手切れ性、騒音などの作業性、彫刻柄の耐久性などが改善できる。エンボス形状としては、線状又は破線状の比較的細い突起した凸部からなる。線状のエンボス形状は、凸部の幅及びエンボス間隔が手切れ性、強度などから特定範囲に限定される。凸部の幅は０．１〜２．０ｍｍが好ましく、より好ましくは０．１２〜１．５ｍｍ、さらに好ましくは０．１５〜１．０ｍｍであり、エンボスの間隔は１〜１０ｍｍが好ましく、より好ましくは２〜１０ｍｍ、さらに好ましくは２．５〜７ｍｍ、特に好ましくは２〜６ｍｍ、最も好ましくは２〜５ｍｍである。破線状のエンボス形状としては、凸部の幅、エンボスエ間隔は線状と同様の範囲から選定されるが、エンボス部Ａと非エンボス部Ｂの長さの比率（Ａ／Ｂ）は１．０〜３．０が好ましく、より好ましくは１．１〜２．５、さらに好ましくは１．２〜２．０である。
【００２１】
エンボス加工条件としては、エンボスロールと平滑ロールの一対のロール間で行なわれる。エンボスロールの表面温度は常温（２０℃）〜（不織布の融点以下の温度）が好ましく、より好ましくは５０℃〜（不織布の融点より３０℃低い温度）、さらに好ましくは７０℃〜（不織布の融点より５０℃低い温度）の範囲から選定される。圧力は１０〜１０００Ｎ／ｃｍが好ましく、より好ましくは２０〜７００Ｎ／ｃｍ、さらに好ましくは３０〜５００Ｎ／ｃｍである。エンボスロールの表面温度が常温（２０℃）未満、圧力が１０Ｎ／ｃｍ未満であると、エンボス加工度が低下して、目的とする手切れ性が得られない。他方、温度が不織布の融点を超えたり、圧力が１０００Ｎ／ｃｍを超えると、熱ロールに融着するなど、加工性が極端に低下する。
【００２２】
エンボス加工により形成された不織布の凹部の窪み深さ率は、手切れ性に影響を及ぼす重要な事項である。従って、非エンボス部の厚みに対する線状又は破線状のエンボス部の窪み深さの割合であるところ窪み深さ率は、６５〜９０％が好ましく、より好ましくは７０〜９０％、さらに好ましくは７５〜９０％である。窪み深さ率が６５％未満であると、凹部の樹脂化が不十分となり、手切れ性が悪化し、他方、９０％超えると、凹部の樹脂化が過ぎて、孔の発生が生じ易くなる。
【００２３】
［横一軸延伸熱可塑性樹脂フィルム］
横一軸延伸熱可塑性樹脂フィルムは、特に限定されないが、高密度ポリエチレン（以下、ＨＤＰＥともいう。）単体、又はＨＤＰＥと低密度ポリエチレン（以下、ＬＤＰＥともいう。）とを混合したポリエチレン系樹脂組成物を横一軸延伸したフィルムであることが好ましい。
横一軸延伸倍率は、６〜１６倍が好ましく、より好ましくは９〜１５倍の範囲である。延伸倍率が６倍未満であると、延伸方向に直線的に引裂けなくなり、他方、１６倍を超えると延伸が困難になる。
フィルムの厚さは、５〜１００μｍが好ましく、より好ましくは１０〜６０μｍである。厚みが５μｍ未満であると、フィルムとして必要な強度が不足し、他方、１００μｍを超えると、引裂くことが困難となる場合がある。
フィルム製造条件は、手切れ性、直進カット性に影響がない範囲であればよく、特に限定されない。
【００２４】
［スパンボンド不織布とフィルムとの接合］
スパンボンド不織布とフィルムとの間の接合方法は、特に限定されないが、例えば、スパンボンド不織布とフィルムとで、溶融押出しされた熱可塑性樹脂を挟んで貼り合わせる方法（押し出し若しくはサンドラミネート）、接着剤を塗布乾燥して貼り合わせる手法（ドライラミネート）、スパンボンド不織布とフィルムとを、加熱ロール間で熱圧着して貼り合わせる方法（熱圧着ラミネート）などが挙げられる。スパンボンド不織布とフィルムとの間の接合方法としては、押し出しラミネートが好ましく、この際、不織布の接着面にコロナ処理を施してもよい。
本実施形態の粘着テープでは、幅方向に線状又は破線状にエンボス加工が施された熱可塑性長繊維スパンボンド不織布と横一軸延伸熱可塑性樹脂フィルムとが、該不織布の幅方向と該フィルムの横方向を合わせて、接合されていることが必要である。
【００２５】
［合成樹脂による含侵加工］
本実施形態の粘着テープのテープ基材を構成する構成する不織布には、ガラス転移温度２５℃以下の合成樹脂が、乾燥後の合成樹脂量として該テープ基材の目付けに対して５〜１５０ｗｔ％で含浸されていることが好ましい。
テープ基布、特に不織布に施す合成樹脂の含浸加工は、テープ基布を構成する不織布の繊維の空隙を減少させてテープの手切れ性を向上させること（繊維の接着、空隙の減少）、得られるテープ基材シートの表面に剥離剤又は粘着剤を塗布する場合に加工剤の不織布中への浸透を防止させること（加工剤の裏抜け防止）、基布強度を向上させることなどを目的に行なう。合成樹脂としては、好ましくは、ガラス転移温度（Ｔｇ）が２５℃以下である柔らかい合成樹脂から選択され、例えば、天然ゴム、合成ゴム、（メタ）アクリル酸エステル共重合体、エチレン−酢酸ビニル共重合体、ポリ酢酸ビニル、ポリ塩化ビニル、及びポリウレタンからなる群から選ばれる少なくとも１種若しくは２種以上である。ガラス転移温度は、より好ましくは１０℃〜−７０℃、さらに好ましくは−１０℃〜−６０℃である。尚、本明細書中、用語「合成樹脂」には、天然ゴムが包含されるものとする。また、ガラス転移温度が２５℃よりも高い水性分散体とガラス転移温度が２５℃より低い水性分散体を混合して、ガラス転移温度の平均値が２５℃以下になるように調整した水性分散体、有機溶媒、揮発油などに合成樹脂を分散して用いてもよい。合成樹脂のガラス転移温度が低い程、より柔軟な樹脂となる。
【００２６】
合成樹脂に、充填剤、顔料、紫外線吸収剤、老化防止剤を配合すると、紫外線や熱が遮断され、テープ基材シート及び粘着剤層の劣化が防止されるため、好ましい。
また、合成樹脂が官能基を有するものについては、該官能基と反応することができる各種架橋剤、例えば、金属化合物、アミノ化合物、エポキシ化合物、イソシアネート化合物などを併用して架橋させてもよい。架橋剤は、それぞれの官能基に応じて１種又は２種以上組み合わせて使用することができる。架橋を行うと不織布とフィルムの間の層間強度が増しテープの再剥離性（糊残り、テープ基材破れがないこと）が向上する。
【００２７】
含浸処理としては、ロールコータ法、コンマコータ法などにより、不織布に合成樹脂を含浸させる方法が挙げられる。樹脂含浸後、温度５０〜２００℃で有機溶媒などの溶媒を乾燥させる。乾燥後の合成樹脂含浸量は不織布の目付けに対して５〜１５０ｗｔ％が好ましく、より好ましくは１０〜１５０ｗｔ％、さらに好ましくは１５〜１３０ｗｔ％、特に好ましくは２０〜１００ｗｔ％である。合成樹脂含浸量が５ｗｔ％未満であると、不織布を構成する繊維の空隙の減少が少なく粘着剤との密着力が不足傾向となる。合成樹脂含浸量が１５０ｗｔ％を超えると、特に２５℃を超える高いガラス転移温度の合成樹脂を用いる場合に柔軟性が損なわれテープとしての凹凸粗面追従性が低下する。
【００２８】
合成樹脂に配合することができる充填剤、顔料は、特に限定されないが、例えば、炭酸カルシウム、酸化チタンなどの無機系のものや、フタロシアニンブルー、染色レーキなどの有機系のものなどが挙げられる。これらは１種で用いてもよいし、２種以上組み合わせて用いてもよく、テープ基材の風合いを損なわない範囲で含浸合成樹脂に適宜配合することができる。
【００２９】
合成樹脂に配合することができる紫外線吸収剤、老化防止剤も、特に限定されないが、紫外線吸収剤としては、例えば、サリチル酸誘導体、ベンゾフェノン系のもの、ベンゾトリアゾール系のものなどが挙げられ、老化防止剤としては、例えば、ナフチルアミン系のもの、Ｐ−フェニレンジアミン系のもの、アミン混合物、その他アミン系のもの、キノリン系のもの、ヒドロキノン誘導体、モノフェノール系のもの、ビス，トリス，ポリフェノール系のもの、チオビスフェノール系のもの、ヒンダードフェノール系のもの、亜リン酸エステル系のものなどが挙げられる。これら紫外線吸収剤、老化防止剤は１種用いてもよいし、２種以上組み合わせて用いてもよい。その配合量は、含浸樹脂１００重量部に対して、通常０．０５〜５重量部の範囲で選択される。
【００３０】
［粘着剤］
本実施形態のテープ基材の片面に塗布することができる粘着剤は、特に限定されず、従来技術の粘着剤を用いることができ、溶剤（水を含む）に溶解又は分散させて用いられる。加熱により塗工できる状態まで粘度を下げて用いることもでき、その使用形態も特に限定されない。粘着剤としては、具体的には、ゴム系粘着剤、アクリル系粘着剤、シリコーン系粘着剤、及びウレタン系粘着剤からなる群から選ばれる１種以上とすることができる。粘着剤の塗布量としては５〜１００ｇ／ｍ２が好ましく、より好ましくは１５〜８０ｇ／ｍ２、さらに好ましくは２０〜６０ｇ／ｍ２である。
【００３１】
ゴム系粘着剤としては、従来から知られているゴム系粘着剤なら、どの様なものでもよく、天然ゴム、ブチルゴム、ブタジエンゴム、イソブチレンゴム、スチレン−ブタジエン共重合ゴム、スチレン−ブタジエン−スチレン共重合ゴム、スチレン−イソプレン共重合ゴム、スチレン−イソプレン−スチレン共重合ゴム、アクリロニトリル−ブタジエン共重合ゴム、アクリロニトリル−ブタジエン−イソプレン共重合ゴム、メタクリル酸メチルグラフト天然ゴム、スチレングラフト天然ゴム、アクリロニトリルグラフト天然ゴム、合成イソプレンゴム、エチレン−プロピレン共重合ゴム、エチレン−プロピレン−ジエン共重合ゴム、エチレン−酢酸ビニル共重合ゴム、エチレン−アクリル酸エステル共重合ゴム、エチレン−アクリトニトリル共重合ゴム、ブタジエン−（メタ）アクリル酸エステル共重合ゴム、ポリエーテルウレタンゴム、ポリエステルウレタンゴム、液状イソプレンゴム、液状ブタジエン、液状スチレン−ブタジエン共重合ゴム、液状アクリロニトリル−ブタジエン共重合ゴム、液状オキシプロピレンゴムなどを挙げることができる。
【００３２】
アクリル系粘着剤としては、（Ａ）アルキル基の炭素数が４〜１２のアクリル酸アルキルエステル及び／又はアルキル基の炭素数が４〜１８のメタクリル酸アルキルエステル８５〜９８.９ｗｔ％と、（Ｂ）α，β−不飽和カルボン酸０.１〜５ｗｔ％から成るモノマー混合物か、あるいは該モノマー混合物１００重量部に対し４０重量部を超えない量のこれら成分と共重合可能なモノマーを配合して成るモノマー混合物１５〜１．１ｗｔ％とを、重合して得られるポリマー等が挙げられる。
シリコーン系粘着剤としては、例えば、一分子中に平均して１個以上のケイ素原子結合アルケニル基を有する生ゴム状のジオルガノポリシロキサンであるシリコーン系の粘着剤等が挙げられる。
【００３３】
本実施形態の粘着テープを製造するに際して、テープ基材に適用できるゴム系粘着剤、アクリル系粘着剤、シリコーン系粘着剤、及びウレタン系粘着剤には、所望の効果を損なわない範囲で必要に応じて、上記含浸合成樹脂に使用される充填剤、顔料、紫外線防止剤、老化防止剤、公知の粘着性付与樹脂、可塑剤、架橋剤などの各種添加剤を含有させることができる。
尚、寒冷地で使用できる粘着テープとしては、寒冷地で粘着力を有する樹脂の選定、添加物の調整など、粘着剤、添加物に関しての好ましい選択がなされる。
また、粘着剤として粘着性付与樹脂を用いることができ、粘着性付与樹脂としては特に限定されないが、例えば、テルペン系樹脂、テルペンフェノール系樹脂、フェノール系樹脂、芳香族炭化水素変性テルペン樹脂、ロジン系樹脂、変性ロジン系樹脂、脂肪族合成石油系樹脂、芳香族合成石油系樹脂、脂環族合成石油系樹脂、クマロン−インデン樹脂、キシレン樹脂、スチレン系樹脂、ジシクロペンタジエン樹脂が挙げられ、また、これらの中で、水素添加可能な不飽和の二重結合を有するものは、その水素添加品などが挙げられる。これら粘着性付与樹脂は１種用いてもよいし、２種以上組み合わせて用いてもよい。
【００３４】
本実施形態の粘着テープを製造するに際して、テープ基材に適用できる粘着剤のテープ基材への塗工方法としては、通常用いられる方法、例えば、グラビアコータ法、ロールコータ法、リバースコータ法、ドクターブレード法、バーコータ法、コンマコータ法、ダイコータ法、リップコータ法、ナイフコータ法などが挙げられる。これらのうち好ましいものはダイコータ法、コンマコータ法である。塗工後は、熱風、（近）赤外線、高周波などのエネルギーにより加熱して溶媒や分散媒を取り除くための乾燥を行う。
本実施形態の粘着テープでは、テープ基材における粘着剤塗布面は、粘着テープの種類に依存して決まるため、不織布面、フィルム面のどちらの面でも構わない。
【００３５】
［離型剤］
本実施形態の粘着テープのテープ基材に用いられる剥離剤は、特に限定されないが、例えば、シリコーン系剥離剤、長鎖アルキル系剥離剤、ワックス系剥離剤、フッ素系剥離剤などが挙げられる。
剥離剤の塗布加工は、粘着剤塗布面に、粘着剤の逆面（背面）が接するようにロール状に巻いたテープを使用する際に、粘着剤塗布面と逆面との間の剥離（展開）を容易に行うこと目的として行われる。つまり、使用しない時（保存時)には、粘着力をしっかりキープしつつ、テープを使用する展開時には、粘着力を低下させて、速やかに作業ができるようにすることができる剥離剤が選択される。フィルム面に剥離剤を塗布する場合、濡れ性、密着力を確保するために予めコロナ放電処理することが好ましい。フィルムがＰＥ素材であれば、コロナ放電処理しなくても剥離性を有するため、剥離剤は不要である。
剥離剤は、上記剥離剤の内の１種のみを用いてもよいし、２種以上を組み合わせて用いてもよい。また、剥離剤が官能基を有する場合には、該官能基と反応する架橋剤を用いることができ、架橋剤としては、例えば、金属化合物、アミノ化合物、エポキシ化合物、イソシアネート化合物などが挙げられる。尚、架橋剤は、１種又は２種以上を組み合わせて使用することができる。架橋を行うことにより、主に、耐溶剤性、耐久性、基材密着性などが向上する。剥離剤の塗布量は乾燥重量で０．０１〜１０ｇ／ｍ２が好ましく、より好ましくは０．０５〜８ｇ／ｍ２、さらに好ましくは０．１〜６ｇ／ｍ２である。
尚、本実施形態の粘着テープの剥離性としては、低速での剥離力は強く、作業現場での使用する高速での剥離力は低く、作業性に優れていることが特徴である。
【００３６】
本実施形態の粘着テープの粘着力は、建築用部材、工事用部材、インテリア用部材などに用いた場合、対象物にしっかり接着でき、且つ、剥離する時、剥離した面に粘着剤が残らず、速やかに展開できることが必要である。従って、ＳＵＳ板への粘着力は０．５Ｎ／１０ｍｍ以上が好ましく、さらに好ましくは０．７〜１０Ｎ／１０ｍｍ、特に好ましくは１．０〜７Ｎ／１０ｍｍである。ＳＵＳ粘着力が０．５Ｎ／１０ｍｍ以下では、粘着力が弱く、剥離し易く、作業性などが低下する。
【００３７】
本実施形態の粘着テープは、凹凸のある粗面への追従性、柔軟性に優れている必要がある。粘着テープの柔軟性を示す特性として、伸長時の中間応力の低いことが挙げられる。従って、本実施形態の粘着テープ５％伸長時の応力は、３０Ｎ／１０ｍｍ以下が好ましく、より好ましくは２Ｎ〜２５Ｎ／１０ｍｍ、さらに好ましくは２０Ｎ／１０ｍｍ以下、例えば、４Ｎ〜２０Ｎ／１０ｍｍ、最も好ましくは４Ｎ〜１６Ｎ／１０ｍｍである。５％伸長時の応力が３０Ｎ／１０ｍｍを超えると、硬い風合いとなり、柔軟性および粗面への追従性が低下する。
【００３８】
また、本実施形態の粘着テープは、粘着テープを剥す時に、破れずに剥離できる強さを有することが必要であり、例えば、粘着テープの引張強さは５Ｎ／１０ｍｍ以上が好ましく、より好ましくは７〜１００Ｎ／１０ｍｍ、さらに好ましくは１０Ｎ〜８０Ｎ／１０ｍｍである。
【００３９】
さらに、本実施形態の粘着テープの破断伸度は１０％以上が好ましく、より好ましくは１２〜６０％、さらに好ましくは１５〜５０％である。
【実施例】
【００４０】
以下、本発明を実施例に基づいて更に具体的に説明するが、それらは本発明の範囲を限定するものではない。尚、実施例、比較例中の性能測定結果は以下の方法で測定して得たものである。
【００４１】
（１）目付け量（ｇ／ｍ２）：ＪＩＳ−Ｌ−１９１３に準じて測定する。
【００４２】
（２）厚み（ｍｍ）：ＪＩＳ−Ｌ−１９１３Ａ法に準じて測定する。
【００４３】
（３）繊維径（μｍ）：顕微鏡で５００倍に拡大写真を撮り、任意の１０本を測定し平均値で示す。
【００４４】
（４）粗面追従性１（貼り付け時）
試験片には、幅１５ｍｍ、長さ３００ｍｍのものを用い、また、被着体には主体粒度２〜３ｍｍサイズの骨材が適宜処方されたリシン吹き付け塗装面を使用し、温度２３℃、湿度５０％ＲＨの条件下で被着体に完全に追従させるように貼り付けた時の貼り付け易さ（追従し易さ）を測定者が判断し、次の評価基準で評価する：
Ａ：非常に良い
Ｂ：良い
Ｃ：普通
Ｄ：悪い。
【００４５】
（５）粗面追従性２（貼り付け後、経時）
貼り付けた後１時間経過後の試験片の被着体に対する追従状態を観察し、次の評価基準で評価する。
Ａ：非常に良い、貼り付け直後から全く変化がなく、被着体に追従している
Ｂ：貼り付け直後から殆ど変化がなく、被着体に追従している
Ｃ：部分的に凹部から試験片が浮き上がっている
Ｄ：全面的に凹部から試験片が浮き上がっている。
【００４６】
（６）再剥離性
ＳＵＳ板にテープを貼り付け４５℃９０％環境で３日間貼置き後、テープを剥がした時の被着体汚染（ＳＵＳ板にテープ由来の付着物が残存すること）の状況を次の評価基準で評価する。
Ａ：糊残りか基材破れが全くない
Ｂ：糊残りか基材破れが僅かにある
Ｃ：糊残りか基材破れが少しある
Ｄ：糊残りか基材破れが全くない。
【００４７】
（７）塗装見切り
主体粒度０．５~１．０ｍｍサイズの骨材が適宜処方されたリシン吹き付け塗装面を被着体とし、温度２３℃、湿度５０％ＲＨの条件下で被着体に完全に追従させるように貼り付けた後、貼り付けたテープ背面にさらに同じテープを重ねて貼り、上記条件下で１日放置後、その上からローラーを用いて塗料を塗り１層目のテープを剥がした時の見切りの仕上がりを次の評価基準で評価する。
Ａ：見切りが直線的で非常に綺麗
Ｂ：塗料の染み出しが僅かにある
Ｃ：塗料の染み出しが少しある。
Ｄ：塗料の染み出しが著しく、見切りが直線的でない。
【００４８】
（８）手切れ性・直線カット性
被験者１０名で、内径３インチ、厚さ２ｍｍ、幅５０ｍｍの紙管に幅５０ｍｍ、長さ１０ｍの粘着テープを巻いた粘着テープロールを作成し、図１に示すロールの（ａ）点を左手の親指で押さえ、（ａ）点から５０ｍｍの（ｂ）点を右手の親指と人差し指で持って（ａ）点が支点になるように（ｃ）の方向に引き裂く。５か所（５回）引裂いた時の破断状態（図２の（ｄ））を下記の評価基準で判定する。回答については、３段階評定とし、その平均値を示す。尚、以下の表１中の値は、手切れ性と直線カット性の評価の合計である。
［手切れ性］
３：弱い力で引裂くことができた
２：強い力で引裂くことができた
１：引裂くことができない。
［直線カット性］
３：幅方向に長さ４５ｍｍ以上、直線的に引裂かれた
２：幅方向に４５ｍｍ未満、直線的に引裂かれた
１：引裂くことができない。
【００４９】
［実施例１］
［テープ基材の作製］
スパンボンド法により得られる繊維径が１４μｍからなるポリエステル長繊維ウエブをネットコンベア上に堆積させ、一対のエンボスロールで熱圧着し、部分熱圧着率２０％の目付け量が３０ｇ／ｍ２、厚みが１７０μｍのポリエステル長繊維不織布を得た。次いで、温度１６０℃、線圧３００Ｎ／ｃｍの条件で、テープの幅方向に線状のエンボス加工（幅０．３ｍｍ×エンボス間隔３ｍｍ、線状エンボスの角度はロール回転軸に対して０．２度）を施したポリエステル長繊維不織布を得た。得られたポリエステル長繊維不織布（接着面にコロナ処理あり）と、延伸倍率７倍、厚さ１８μｍ、樹脂組成が高密度ポリエチレン（１００部）／低密度ポリエチレン（１０部）の横一軸延伸高密度ポリオレフィンフィルムとを、不織布の幅方向とフィルムの横方向を合わせて、厚さ１５μｍのポリエチレン樹脂で押出しラミネートして接着し、次いで、合成樹脂の含浸処理を行った。用いた合成樹脂は、ガラス転移温度−31℃の日本ゼオン（株）社製水系アクリル樹脂「Nipol LX874」であり、浸漬、脱水、乾燥工程を得て、乾燥後の樹脂量が２０ｇ／ｍ２になるように含浸処理することによりテープ基材を得た。
［粘着剤の調整］
「三洋化成工業（株）製ポリシック４３０ＳＡ」１００ｇに「三菱ガス化学（株）製テトラッドＣ」を０．１ｇ添加し十分攪拌させ、固形分５０％、２３℃の粘度が２５０００ｍＰａ・ｓの溶剤型アクリル粘着剤を得た。
［粘着剤、剥離剤の塗布］
粘着剤を乾燥後の塗布量が４０ｇ／ｍ２になるように上記テープ基材の不織布面に塗布し、フィルム面に剥離剤として、ライオン・スペシャリティ・ケミカルズ（株）製ピーロイル１０１０を乾燥後の塗布量が０．１ｇ／ｍ２になるように塗布し、粘着テープを得た。
得られた粘着テープの評価結果を、不織布、フィルム、テープ基材の特性と共に以下の表１に示す。
【００５０】
［実施例２］
実施例１と同様の幅方向にエンボス加工が施された熱可塑性長繊維スパンボンド不織布（コロナ処理あり）と横一軸延伸高密度ポリオレフィンフィルムとを、不織布の幅方向とフィルムの横方向を合わせて、ポリエチレン樹脂で押出しラミネートして接着し、次いで、樹脂の含浸処理を行った。用いた合成成樹脂は、ガラス転移温度−１７℃の日本カーバイド工業（株）社製水系アクリル樹脂「ニカゾールＦＡ−２５５５Ａ」であり、浸漬、脱水、乾燥工程を得て、乾燥後の合成樹脂量が３０ｇ／ｍ２になるように含浸処理することによりテープ基材を得た。
［粘着剤、剥離剤の塗布］
実施例１と同様の粘着剤を不織布面に塗布して、実施例１と同様の剥離剤をフィルム面に塗布し、粘着テープを得た。
得られた粘着テープの評価結果を、不織布、フィルム、及びテープ基材の特性と共に以下の表１に示す。
【００５１】
［実施例３］
実施例１と同様の幅方向にエンボス加工が施された熱可塑性長繊維スパンボンド不織布と、延伸倍率１０倍、厚さ１８μｍ、樹脂組成が高密度ポリエチレン（１００部）／低密度ポリエチレン（１０部）の横一軸延伸高密度ポリオレフィンフィルムとを、不織布の幅方向とフィルムの横方向を合わせて、厚さ１５μｍのポリエチレン樹脂で押出しラミネートして接着し、次いで、樹脂の含浸処理を行った。用いた合成樹脂は、ガラス転移温度２５℃の日本ゼオン（株）社製の水系アクリル樹脂「Nipol LX814」であり、浸漬、脱水、乾燥工程を得て、乾燥後の合成樹脂量が３０ｇ／ｍ２になるように含浸処理することによりテープ基材を得た。
［粘着剤、剥離剤の塗布］
実施例１と同様の粘着剤を乾燥後の塗布量が４０ｇ／ｍ２になるように上記のテープ基材のフィルム面に塗布し、不織布面に実施例１と同様の剥離剤「ライオン・スペシャリティ・ケミカルズ（株）製ピーロイル１０１０」を０．３ｇ／ｍ２で塗布し粘着テープを得た。
得られた粘着テープの評価結果を、不織布、フィルム、及びテープ基材の特性と共に以下の表１に示す。
【００５２】
［実施例４］
実施例１と同様の幅方向にエンボス加工が施された熱可塑性長繊維スパンボンド不織布と、延伸倍率１０倍、厚さ１８μｍの横一軸延伸高密度ポリエチレンフィルムとを、不織布の幅方向とフィルムの横方向を合わせて、三洋化成工業社製ポリウレタン樹脂「主剤：ポリボンドＡＹ−６５１Ａ、硬化剤：ポリボンドＡＹ−６５１Ｃ、希釈剤：酢酸エチル、配合比率（主剤：硬化剤：希釈剤）=100：15：190）」を樹脂付着量５ｇ／ｍ２で塗布し貼り合わせて70℃で乾燥して接着し、次いで、合成樹脂の含浸処理を行った。用いた合成樹脂は、ガラス転移温度−１７℃の日本カーバイド工業（株）社製水系アクリル樹脂「ニカゾールＦＡ−２５５５Ａ」であり、浸漬、脱水、乾燥工程を得て、乾燥後の合成樹脂量が４０ｇ／ｍ２になるように含浸処理することによりテープ基材を得た。
［粘着剤、剥離剤の塗布］
実施例１と同様の粘着剤を不織布面に塗布し、実施例１と同様の剥離剤をにフィルム面に塗布して、粘着テープを得た。
得られた粘着テープの評価結果を、不織布、フィルム、及びテープ基材の特性と共に以下の表１に示す。
【００５３】
［実施例５］
スパンボンド法により得られる繊維径が１４μｍからなるポリエステル長繊維ウエブをネットコンベア上に堆積させ、一対のエンボスロールで熱圧着し、部分熱圧着率２０％の目付け量が３０ｇ／ｍ２、厚みが１７０μｍのポリエステル長繊維不織布を得た。次いで、温度１５０℃、圧力３００Ｎ／ｃｍの条件でカレンダー加工を行い、さらに、温度１６０℃、線圧３００Ｎ／ｃｍの条件で、テープの幅方向に線状のエンボス加工（幅０．３ｍｍ×エンボス間隔３ｍｍ、線状エンボスの角度はロール回転軸に対して０．２度）を施したポリエステル長繊維不織布を得た。得られたポリエステル長繊維不織布（接着面にコロナ処理あり）と、実施例４と同様の横一軸延伸高密度ポリエチレンフィルムとを、不織布の幅方向とフィルムの横方向を合わせて、厚さ１５μｍのポリエチレン樹脂で押出しラミネートして接着し、次いで、合成樹脂の含浸処理を行った。用いた合成樹脂は、ガラス転移温度−１７℃の日本カーバイド工業（株）社製水系アクリル樹脂「ニカゾールＦＡ−２５５５Ａ」であり、浸漬、脱水、乾燥工程を得て、乾燥後の合成樹脂量が３０ｇ／ｍ２になるように含浸処理することによりテープ基材を得た。
［粘着剤、剥離剤の塗布］
実施例１と同様の粘着剤を不織布面に塗布し、実施例１と同様の剥離剤をフィルム面に塗布して粘着テープを得た。
得られた粘着テープの評価結果を、不織布、フィルム、及びテープ基材の特性と共に以下の表１に示す。
【００５４】
［実施例６］
上下層にスパンボンド法により得られる繊維径が１８μｍ、目付け量が１１ｇ／ｍ２のポリプロピレン繊維不織布（Ｓ）と、中間層の２層にメルトブロン法により得られる繊維径が４μｍ、目付け量が１．５ｇ／ｍ２のポリプロピレン極細繊維不織布（Ｍ）との４層積層ウエブ（ＳＭＭＳ）を熱圧着し、部分熱圧着率が１４％、目付け量が２５ｇ／ｍ２、厚みが２４０μｍの多層積層された長繊維不織布を得た。次いで、温度８０℃、線圧３００Ｎ／ｃｍの条件で、テープの幅方向に線状のエンボス加工（幅０．３ｍｍ×エンボス間隔３ｍｍ、線状エンボスの角度はロール回転軸に対して０．２度）を施した長繊維不織布を得た。得られたポリプロピレン長繊維不織布（接着面にコロナ処理あり）と、実施例４と同様の横一軸延伸高密度ポリエチレンフィルムとを、不織布の幅方向とフィルムの横方向を合わせて、厚さ１５μｍのポリエチレン樹脂で押出しラミネートして接着し、次いで、合成樹脂の含浸処理を行った。用いた合成樹脂は、ガラス転移温度−１７℃の日本カーバイド工業（株）社製水系アクリル樹脂「ニカゾールＦＡ−２５５５Ａ」であり、浸漬、脱水、乾燥工程を得て、乾燥後の合成樹脂量が２０ｇ／ｍ２になるように含浸処理することによりテープ基材を得た。
［粘着剤、剥離剤の塗布］
実施例１と同様の粘着剤を不織布面に塗布し、実施例１と同様の剥離剤をフィルム面に塗布して、粘着テープを得た。
得られた粘着テープの評価結果を、不織布、フィルム、及びテープ基材の特性と共に以下の表１に示す。
【００５５】
［実施例７］
延伸倍率１０倍、厚さ２０μｍの横一軸延伸高密度ポリエチレンフィルムを用いたこと以外は、実施例５と同様に、テープ基材を得た。
［粘着剤の調整］
トルエン８３０ｇに素練りによりムーニー粘度を６０に調整した天然ゴム１００ｇを溶解した後、ＹＳレジンＰＸ１０００（ヤスハラケミカル社製）を５０ｇ、ダイマロン（ヤスハラケミカル社製）を２０ｇ、老化防止剤アンテージＷ−４００（川口化学工業社製）を１ｇ添加し、十分溶解させ固形分１７％、２３℃の粘度が９８００ｍＰａ・ｓの粘着剤を得た。
［粘着剤、剥離剤の塗布］
実施例１と同様の粘着剤を不織布面に塗布し、実施例１と同様の剥離剤をフィルム面に塗布して、粘着テープを得た。
得られた粘着テープの評価結果を不織布、フィルム、及びテープ基材の特性と共に以下の表１に示す。
【００５６】
［実施例８］
実施例５と同様の幅方向にエンボス加工が施された熱可塑性長繊維スパンボンド不織布と実施例５と同様の横一軸延伸高密度ポリエチレンフィルムとを、実施例５と同様のポリエチレン樹脂で押出しラミネートして接着し、次いで、合成樹脂の含浸処理を行った。用いた合成樹脂は、ガラス転移温度−１７℃の日本カーバイド工業（株）社製水系アクリル樹脂「ニカゾールＦＡ−２５５５Ａ」であり、浸漬、脱水、乾燥工程を得て、乾燥後の合成樹脂量が２０ｇ／ｍ２になるように含浸処理することによりテープ基材を得た。
［粘着剤、剥離剤の塗布］
実施例１と同様の粘着剤を不織布面に塗布して、実施例１と同様の剥離剤をフィルム面に塗布して、粘着テープを得た。
得られた粘着テープの評価結果を、不織布、フィルム、及びテープ基材の特性と共に以下の表１に示す。
【００５７】
［比較例１］
スパンボンド法により得られる繊維径が１４μｍからなるポリエステル長繊維ウエブをネットコンベア上に堆積させ、一対のエンボスロールで熱圧着し、部分熱圧着率２０％の目付け量が３０ｇ／ｍ２、厚みが１７０μｍのポリエステル長繊維不織布を得た。次いで、温度１６０℃、線圧３００Ｎ／ｃｍの条件で、テープの幅方向に線状のエンボス加工（幅０．３ｍｍ×エンボス間隔３ｍｍ、線状エンボスの角度はロール回転軸に対して０．２度）を施したポリエステル長繊維不織布を得た。次いで、合成樹脂の含浸処理を行った。用いた合成樹脂は、ガラス転移温度−１７℃の日本カーバイド工業（株）社製水系アクリル樹脂「ニカゾールＦＡ−２５５５Ａ」であり、浸漬、脱水、乾燥工程を得て、乾燥後の合成樹脂量が３０ｇ／ｍ２になるように含浸処理し、ガラス転移温度１２℃の日本ゼオン（株）製「ＮＩＰＯＬ  ＬＸ４３０」を乾燥後の塗布量が５ｇ／ｍ２になるように片面に塗工することによりテープ基材を得た。
次いで、実施例１と同様の粘着剤を不織布面に塗布し、反対面（上記片面）に剥離剤として、ライオン・スペシャリティ・ケミカルズ（株）製ピーロイル１０１０を乾燥後の塗布量が０．３ｇ／ｍ２になるように塗布し、粘着テープを得た。
得られた粘着テープの評価結果を、不織布、及びテープ用基布の特性と共に以下の表１に示す。
【００５８】
［比較例２］
延伸倍率１０倍、厚さ１８μｍの横一軸延伸高密度ポリエチレンフィルムの片面に比較例１と同様の粘着剤を乾燥後の塗布量が４０ｇ／ｍ２になるように塗布し、反対面に剥離剤として、ライオン・スペシャリティ・ケミカルズ（株）製ピーロイル１０１０を乾燥後の塗布量が０．１ｇ／ｍ２になるように塗布し、粘着テープを得た。
得られた粘着テープの評価結果を、フィルム、及びテープ基材の特性と共に以下の表１に示す。
【００５９】
［比較例３］
スパンボンド法により得られる繊維径が１４μｍからなるポリエステル長繊維ウエブをネットコンベア上に堆積させ、一対のエンボスロールで熱圧着し、部分熱圧着率１２％の目付け量が１２ｇ／ｍ２、厚みが９０μｍのポリエステル長繊維不織布を得た。尚、得られた不織布には幅方向に線状又は破線状のエンボス加工は施されていない。得られた不織布と、延伸倍率１０倍、厚さ１８μｍの横一軸延伸高密度ポリエチレンフィルムとを、不織布の幅方向とフィルムの横方向を合わせて、厚さ１５μｍのポリエチレン樹脂で押出しラミネートして接着し、テープ基材を得た。次いで、比較例１と同様の粘着剤を乾燥後の塗布量が４０ｇ／ｍ２になるように不織布面に塗布し、剥離剤として、ライオン・スペシャリティ・ケミカルズ（株）製ピーロイル１０１０を乾燥後の塗布量が０．１ｇ／ｍ２になるようにフィルム面に塗布して、粘着テープを得た。
得られた粘着テープの評価結果を、不織布、フィルム、及びテープ基材の特性と共に以下の表１に示す。
【００６０】
【表１】
2019218420.tif 000003
【産業上の利用可能性】
【００６１】
本発明の粘着テープは、手切れ性と直線カット性に優れ、平滑なテープ表面を有することから重ね貼り性が良好で、層間剥離もなく、曲面、粗面、及び凹凸面への追従性、並びに耐水性に優れ、施工後に剥がす際にテープ破断が少ないため、マスキングテープ、特に、粗面に貼り付けて使用される、粗面塗装用マスキングテープ、養生用テープなどに好適に利用可能である。
【符号の説明】
【００６２】
（ａ）    親指で押させる箇所
（ｂ）    親指と人差し指で持つ箇所
（ｃ）    引裂かれる方向
（ｄ）    引裂いた時の破断状態
【図１】
2019218420.tif 000004
【図２】
2019218420.tif 000005